(57)【要約】【課題】  レーザー光を使用して可視画像を記録することができる画像記録層を有する光ディスクにおいて、接着層にラジカル重合型の放射線硬化接着剤を使用することができ、低コストで製造することができる光ディスクを提供する。【解決手段】  少なくとも、第１の積層体と第２の積層体とを貼り合わせてなる光ディスクであって、前記第１の積層体が、第１の基板上に、少なくとも、情報記録層又はピットと、第１の反射層とをこの順に有し、前記第２の積層体が、第２の基板上に、少なくとも、レーザー光の照射により可視画像が記録される画像記録層と、第２の反射層とをこの順に有し、前記第１の積層体の反射層側と、前記第２の積層体の半透明反射層側とが対向するように、接着層を介して貼り合わせてなり、かつ前記第１の反射層及び前記第２の反射層のうちの少なくとも一方が半透明反射層であることを特徴とする光ディスクである。【選択図】  図１
2006107670.tif 000002
【特許請求の範囲】
【請求項１】
少なくとも、第１の積層体と第２の積層体とを貼り合わせてなる光ディスクであって、
前記第１の積層体が、第１の基板上に、少なくとも、情報記録層又はピットと、第１の反射層とをこの順に有し、前記第２の積層体が、第２の基板上に、少なくとも、レーザー光の照射により可視画像が記録される画像記録層と、第２の反射層とをこの順に有し、前記第１の積層体の第１の反射層側と、前記第２の積層体の第２の反射層側とが対向するように、接着層を介して貼り合わせてなり、かつ前記第１の反射層及び前記第２の反射層のうちの少なくとも一方が半透明反射層であることを特徴とする光ディスク。
【請求項２】
前記接着層の接着剤が、ラジカル重合型の放射線硬化接着剤であることを特徴とする請求項１に記載の光ディスク。
【発明の詳細な説明】
【技術分野】
【０００１】
本発明は、光ディスクに関し、特に、可視画像を記録することができる画像記録層を有する光ディスクに関する。
【背景技術】
【０００２】
従来から、レーザー光により一回限りの情報の記録が可能な追記型ＣＤ（所謂ＣＤ−Ｒ）とも称され、その代表的な構造は、透明な円盤状基板上に有機色素からなる記録層（情報記録層）、金等の金属からなる光反射層、さらに樹脂製の保護層がこの順に積層状態で設けられている。そしてこのＣＤ−Ｒへの情報の記録は、近赤外域のレーザー光（通常は７８０ｎｍ付近の波長のレーザー光）をＣＤ−Ｒに照射することにより行われ、情報記録層の照射部分がその光を吸収して局所的に温度上昇し、物理的あるいは化学的変化（例えば、ピットの生成）が生じてその光学的特性を変えることにより、情報が記録される。一方、情報の読み取り（再生）もまた記録用のレーザー光と同じ波長のレーザー光を照射することにより行われ、情報記録層の光学的特性が変化した部位（記録部分）と変化しない部位（未記録部分）との反射率の違いを検出することにより情報が再生される。
【０００３】
近年、記録密度のより高い光記録媒体が求められている。このような要望に対して、追記型デジタル・ヴァサタイル・ディスク（所謂ＤＶＤ−Ｒ）と称される光ディスクが提案されている。このＤＶＤ−Ｒは、照射されるレーザー光のトラッキングのための案内溝（プレグルーブ）の間隔（トラックピッチ）がＣＤ−Ｒに比べて半分以下（０．７４〜０．８μｍ）と狭く形成された透明な円盤状基板上に、色素からなる情報記録層、そして通常は該情報記録層の上に光反射層、そしてさらに必要により保護層を設けてなるディスクを二枚、あるいは該ディスクと同じ形状の円盤状保護基板とを該情報記録層を内側にして接着剤で貼り合わせた構造を有している。ＤＶＤ−Ｒへの情報の記録再生は、可視レーザー光（通常は、６３０ｎｍ〜６８０ｎｍの範囲の波長のレーザー光）を照射することにより行われ、ＣＤ−Ｒより高密度の記録が可能であるとされている。
【０００４】
また、最近は、デジタルハイビジョン放送の開始により、画像データ量の一層の増加が見こまれており、それに伴い、記録媒体にも、高容量、高データ転送速度が求められるようになってきた。デジタルハイビジョン放送を家庭で録画しようとした場合、前述のＤＶＤ±Ｒでは既に容量が不足すると言われており、次世代ＤＶＤの開発も行われている。一例として、ＢＳデジタルハイビジョン放送を２時間録画・再生できるというＨＤ  ＤＶＤやブルーレイディスクが知られている。
【０００５】
ところで、前記光ディスクには、音楽データ等が記録される記録面とは反対側の面に、記録面に記録した音楽データの楽曲タイトルや、記録したデータを識別するためのタイトル等の可視情報を印刷したラベルを貼付したものが知られている。このような光ディスクは、プリンター等によって円形のラベルシート上にタイトル等を予め印刷し、当該ラベルシートを光ディスクの記録面とは反対側の面に貼付することにより作製される。
【０００６】
しかし、上述のようにタイトル等の所望の可視画像をレーベル面に記録した光ディスクを作製する場合には、光ディスクドライブとは別にプリンターが必要となる。従って、光ディスクドライブを用いて、ある光ディスクの記録面に記録を行った後、該光ディスクを光ディスクドライブから取り出して、別に用意したプリンターによって印刷されたラベルシートを貼付するなどといった煩雑な作業を行う必要がある。
【０００７】
そこで、前記記録面と反対側の面にレーザーマーカを使用して表面と背景のコントラストを変化させて表示をさせることができる光記録媒体が提案されている（例えば、特許文献１参照。）。このような方法を採用することで、プリンター等を別途用意することなく、光ディスクドライブによって光ディスクのレーベル面に所望の画像記録を行うことができる。しかしながら、この方法では、感度が低く、炭酸ガスレーザーなどの高パワーのガスレーザーを使用せざるを得ず、前述のようなレーザー光により形成された可視画像は、コントラストが低く視認性に劣っていた。
【０００８】
また別の例として、異なる特性のレーザー光が照射された場合に、異なる色に発色する発色層を有する光記録媒体が提案されている（例えば、特許文献２参照。）。しかし、この光記録媒体は、層構成や記録装置が複雑である上、細かい階調がつけられないという問題があった。
【０００９】
ところで、このような光ディスクは、例えば、基板上に、少なくとも、情報記録層、反射層、及び保護層が形成された第１の積層体と、基板上に、少なくとも、画像記録層、反射層、及び保護層が形成された第２の積層体とを、それぞれの保護層を接着層を介して貼り合わせて作製される。そして、当該貼り合わせに紫外線硬化型接着剤を使用すると、両積層体には反射層が存在するため、いずれの側から紫外線を照射しても紫外線が遮断され紫外線硬化型接着剤に殆ど到達せず、紫外線硬化型接着剤を硬化することができない。そこで、従来の両面型ＤＶＤ−Ｒの作製法と同様に、貼り合わせに遅効性の紫外線硬化接着剤が用いることが考えられる。遅効性の紫外線硬化接着剤は、一般的にスクリーン印刷方式を用いて塗布されるため、接着層に気泡が生じてしまう。この気泡が情報記録層や画像記録層の反対側に直接接触すると、記録再生特性や保存性に悪影響を及ぼし、これを防止するためには貼り合わせ面に紫外線硬化型保護膜が必要であり、高コストであった。
【特許文献１】特開平１１−６６６１７号公報
【特許文献２】特開２００３−２７２２４０号公報
【特許文献３】特開２００４−１０３１８０号公報
【発明の開示】
【発明が解決しようとする課題】
【００１０】
本発明は、以上の従来の問題点に鑑みなされたものであり、以下の目的を達成することを課題とする。即ち、
本発明の目的は、レーザー光を使用して可視画像を記録することができる画像記録層を有する光ディスクにおいて、接着層にラジカル重合型の放射線硬化接着剤を使用することができ、低コストで製造することができる光ディスクを提供することにある。
【課題を解決するための手段】
【００１１】
前記課題を解決する手段は以下の通りである。即ち、
＜１＞  少なくとも、第１の積層体と第２の積層体とを貼り合わせてなる光ディスクであって、前記第１の積層体が、第１の基板上に、少なくとも、情報記録層又はピットと、第１の反射層とをこの順に有し、前記第２の積層体が、第２の基板上に、少なくとも、レーザー光の照射により可視画像が記録される画像記録層と、第２の反射層とをこの順に有し、前記第１の積層体の第１の反射層側と、前記第２の積層体の第２の反射層側とが対向するように、接着層を介して貼り合わせてなり、かつ前記第１の反射層及び前記第２の反射層のうちの少なくとも一方が半透明反射層であることを特徴とする光ディスクである。
【００１２】
前記接着層の接着剤が、ラジカル重合型の放射線硬化接着剤であることを特徴とする前記＜１＞に記載の光ディスクである。
【発明の効果】
【００１３】
本発明によれば、レーザー光を使用して可視画像を記録することができる画像記録層を有する光ディスクにおいて、接着層にラジカル重合型の放射線硬化接着剤を使用することができ、低コストで製造することができる光ディスクを提供することができる。
【発明を実施するための最良の形態】
【００１４】
本発明の光ディスクは、少なくとも、第１の積層体と第２の積層体とを貼り合わせてなる光ディスクであって、前記第１の積層体が、第１の基板上に、少なくとも、情報記録層又はピットと、第１の反射層とをこの順に有し、前記第２の積層体が、第２の基板上に、少なくとも、レーザー光の照射により可視画像が記録される画像記録層と、第２の反射層とをこの順に有し、前記第１の積層体の第１の反射層側と、前記第２の積層体の第２の反射層側とが対向するように、接着層を介して貼り合わせてなり、かつ前記第１の反射層及び前記第２の反射層のうちの少なくとも一方が半透明反射層であることを特徴としている。
以下、本発明の光ディスクについて説明する。
【００１５】
本発明の光ディスクの種類としては、第１の基板又は情報記録層の構成により、読出し専用型、追記型、書換え可能型等のいずれとすることもできるが、追記型であることが好ましい。また、記録形式としては、相変化型、光磁気型、色素型等、特に制限されないが、色素型であることが好ましい。
また、本発明の光ディスクは、ＤＶＤ（ＤＶＤの他、ＤＶＤ−ＲやＤＶＤ−ＲＷ、ＨＤ  ＤＶＤ等を含む）の構成に適用することが好ましい。すなわち、貼り合わせ型で、少なくとも、第１の基板上に情報記録層、第２の基板上に画像記録層を有する構成である。
【００１６】
図１は、本発明の光ディスク１０の層構成を示す部分断面図である。光ディスク１０は、第１の基板１２上に、情報記録層１４と、反射層（第１の反射層）１６とをこの順に有する第１の積層体２０と、第２の基板２２上に、レーザー光の照射により可視画像が記録される画像記録層２４と、放射線を透過する半透明反射層（第２の反射層）２６とをこの順に有する第２の積層体２８とを有し、第１の積層体２０の反射層１６側と、第２の積層体２８の半透明反射層２６側とが対向するように、接着層３０を介して貼り合わせてなる。
【００１７】
図１に示すように、本発明の光ディスク１０は、第２の積層体２８、すなわち画像記録層２４側に設けるべき反射層の代わりに、放射線を透過する半透明反射層２６を設けているため、従来のＤＶＤ−Ｒ型とは異なり、画像記録層側に全反射する反射層が存在せず、第２の基板２２側から放射線を照射することにより、ラジカル重合型の放射線硬化樹脂を使用して第１の積層体２０と第２の積層体２８とを貼り合わせることができる。第２の積層体に半透明反射層を設けることで、換言すると、画像記録層側の反射層を半透明反射層とすることで反射率が低下することは否めないが、画像記録層側の反射層は情報記録層側の反射層と比較して厳格な条件を満足する必要がないため、性能上の問題を生じることなく低コスト化が可能である。
【００１８】
以上の図１の構成では、第２の積層体の第２の反射層を半透明反射層として形成したが、本発明はそれに限定されることなく、第２の反射層を半透明反射層とせず、第１の積層体の反射層を半透明反射層としてもよい。そして、この場合、第１の積層体と第２の積層体との貼り合せに際し、第２の積層体側から放射線を照射することにより、第１の積層体と第２の積層体とを貼り合せることができる。
あるいは、第１の積層体と第２の積層体の双方の反射層を半透明反射層とすることも可能である。この場合、第１の積層体と第２の積層体との貼り合せに際しての放射線照射は、第１の積層体側及び第２の積層体側のどちらから行ってもよい。
【００１９】
以下、本発明の光ディスクの各層について説明する。
［情報記録層］
情報記録層は、デジタル情報などの符号情報（コード化情報）が記録される層であり、色素型、追記型、相変化型、光磁気型等が挙げられ、特に制限はないが、色素型であることが好ましい。
【００２０】
色素型の情報記録層に含有される色素の具体例としては、シアニン色素、オキソノール色素、金属錯体系色素、アゾ色素、フタロシアニン色素等が挙げられる。
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、および同２０００−１５８８１８号公報等に記載されている色素が好適に用いられる。
さらに、記録物質は色素には限定されず、トリアゾール化合物、トリアジン化合物、シアニン化合物、メロシアニン化合物、アミノブタジエン化合物、フタロシアニン化合物、桂皮酸化合物、ビオロゲン化合物、アゾ化合物、オキソノールベンゾオキサゾール化合物、ベンゾトリアゾール化合物等の有機化合物も好適に用いられる。これらの化合物の中では、シアニン化合物、アミノブタジエン化合物、ベンゾトリアゾール化合物、フタロシアニン化合物が特に好ましい。
【００２１】
情報記録層は、色素等の記録物質を、結合剤等と共に適当な溶剤に溶解して塗布液を調製し、次いでこの塗布液を基板上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００２２】
情報記録層の形成は、蒸着、スパッタリング、ＣＶＤ、又は溶剤塗布等の方法によって行うことができるが、溶剤塗布が好ましい。
【００２３】
塗布液の溶剤としては、酢酸ブチル、乳酸エチル、セロソルブアセテートなどのエステル；メチルエチルケトン、シクロヘキサノン、メチルイソブチルケトンなどのケトン；ジクロルメタン、１，２−ジクロルエタン、クロロホルムなどの塩素化炭化水素；ジメチルホルムアミドなどのアミド；メチルシクロヘキサンなどの炭化水素；ジブチルエーテル、ジエチルエーテル、テトラヒドロフラン、ジオキサンなどのエーテル；エタノール、ｎ−プロパノール、イソプロパノール、ｎ−ブタノール、ジアセトンアルコールなどのアルコール；２，２，３，３−テトラフルオロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。
上記溶剤は使用する色素の溶解性を考慮して単独で、あるいは二種以上を組み合わせて使用することができる。塗布液中にはさらに酸化防止剤、ＵＶ吸収剤、可塑剤、潤滑剤など各種の添加剤を目的に応じて添加してもよい。
【００２４】
結合剤を使用する場合、該結合剤の例としては、ゼラチン、セルロース誘導体、デキストラン、ロジン、ゴムなどの天然有機高分子物質；およびポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子を挙げることができる。
【００２５】
情報記録層の材料として結合剤を併用する場合、結合剤の使用量は、一般に色素の質量の０．０１倍量〜５０倍量の範囲にあり、好ましくは０．１倍量〜５倍量の範囲にある。
【００２６】
前記溶剤塗布の塗布方法としては、スプレー法、スピンコート法、ディップ法、ロールコート法、ブレードコート法、ドクターロール法、スクリーン印刷法などを挙げることができる。情報記録層は単層でも重層でもよい。情報記録層の層厚は一般に１０〜５００ｎｍの範囲にあり、好ましくは１５〜３００ｎｍの範囲にあり、より好ましくは２０〜１５０ｎｍの範囲にある。
【００２７】
情報記録層には、該情報記録層の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許３５０３９９号明細書、そして日本化学会誌１９９２年１０月号第１１４１頁などに記載のものを挙げることができる。
【００２８】
前記一重項酸素クエンチャーなどの褪色防止剤の使用量は、通常、色素の質量の０．１〜５０質量％の範囲であり、好ましくは、０．５〜４５質量％の範囲、更に好ましくは、３〜４０質量％の範囲、特に好ましくは５〜２５質量％の範囲である。
【００２９】
相変化型の情報記録層を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。なかでも、多数回の書き換えが可能であることから、Ｇｅ−Ｓｂ−Ｔｅ合金、Ａｇ−Ｉｎ−Ｓｂ−Ｔｅ合金が好ましい。
相変化型の情報記録層の層厚としては、１０〜５０ｎｍとすることが好ましく、１５〜３０ｎｍとすることがより好ましい
【００３０】
以上の相変化型の情報記録層は、スパッタ法、真空蒸着法などの気相薄膜堆積法、等によって形成することができる。
【００３１】
［第１の基板、第２の基板］
本発明の光ディスクの第１の基板及び第２の基板は、従来の光ディスクの基板として用いられている各種の材料から任意に選択することができる。
基板材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィンおよびポリエステルなどを挙げることができ、所望によりそれらを併用してもよい。
なお、これらの材料はフィルム状としてまたは剛性のある基板として使うことができる。上記材料の中では、耐湿性、寸法安定性および価格などの点からポリカーボネートが好ましい。
【００３２】
第１の基板及び第２の基板の厚さは、０．１〜１．２ｍｍとすることが好ましく、０．２〜１．１ｍｍとすることがより好ましい。また、第１の基板には基本的にグルーブ若しくはトラッキング用のサーボ信号が形成されていることが好ましく、第２の基板にはそのような溝若しくはトラッキング用のサーボ信号が形成された基板を用いてもよい。第１の基板のグルーブのトラックピッチは、２８０〜４５０ｎｍの範囲にとすることが好ましく、３００〜４２０ｎｍの範囲とすることがより好ましい。また、グルーブの深さ（溝深さ）は、１５〜１５０ｎｍの範囲とすることが好ましく、２５〜１００ｎｍの範囲とすることがより好ましい。
【００３３】
画像記録層に高精彩な画像を記録するには、第２の基板にもトラッキング用のグルーブ（溝）を設けてもよい。この場合、グルーブのトラックピッチは、記録レーザーの強度分布の観点から、０．３〜２００μｍの範囲にとすることが好ましく、０．６〜１００μｍの範囲とすることがより好ましく、１．５〜５０μｍとすることがさらに好ましい。
【００３４】
また、画像記録時にトラッキングをかけて、かつ、レーザー光を入射する側の基板厚さが０．６ｍｍの場合の溝の深さは、５０〜２００ｎｍとすることが好ましく、８０〜１５０ｎｍとすることがより好ましく、１００〜１３０ｎｍとすることがさらに好ましい。溝の幅は、１００〜６００ｎｍとすることが好ましく、２００〜５００ｎｍとすることがより好ましく、２５０〜４５０ｎｍとすることがさらに好ましい。なお、溝形状は、レーザー光の波長、ＮＡ、基板厚などでその最適範囲が異なることがある。
【００３５】
第１の基板表面（グルーブが形成された面側）には、平面性の改善、接着力の向上、及び情報記録層の変質防止の目的で、下塗層が設けられてもよい。
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；およびシランカップリング剤などの表面改質剤などを挙げることができる。下塗層は、上記物質を適当な溶剤に溶解または分散して塗布液を調製した後、この塗布液をスピンコート、ディップコート、エクストルージョンコートなどの塗布法により基板表面に塗布することにより形成することができる。
下塗層の層厚は一般に０．００５〜２０μｍの範囲にあり、好ましくは０．０１〜１０μｍの範囲である。
【００３６】
［反射層（第１の反射層、第２の反射層）］
情報の再生時における反射率の向上の目的で、情報記録層又は画像記録層に隣接して反射層が設けられる。反射層の材料である光反射性物質はレーザー光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属あるいはステンレス鋼を挙げることができる。これらの物質は単独で用いてもよいし、あるいは二種以上の組合せで、または合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ金属、Ａｇ金属、Ａｌ金属あるいはこれらの合金であり、最も好ましくは、Ａｇ金属、Ａｌ金属あるいはそれらの合金である。反射層は、例えば、上記光反射性物質を蒸着、スパッタリングまたはイオンプレーティングすることにより基板もしくは情報記録層の上に形成することができる。反射層の層厚は、一般的には１０〜３００ｎｍの範囲にあり、５０〜２００ｎｍの範囲にあることが好ましい。
【００３７】
（半透明反射層）
本発明の光ディスクにおいて、第１の積層体の反射層及び第２の積層体の反射層のうちの少なくとも一方が半透明反射層である。半透明反射層は、放射線に対しての透過率が１０％以上、好ましくは２０％以上であり、画像記録層と相まっての反射率は画像記録用レーザー光に対して１０％以上である。なお、ここでの透過率とは、半透明反射層そのものの透過率であり、画像記録層による吸収は除いた値である。
また、当該半透明反射層は、前記光反射性物質を用いることができるが、上記透過率及び反射率を有する半透明反射層であれば反射層の層厚は使用する材料の光学特性に応じて最適層厚を選択すべきである。例えば、銀を主成分とする合金の場合、５〜７０ｎｍ、好ましくは１０〜５０ｎｍ、さらに好ましくは２０〜４０ｎｍである。
【００３８】
［接着層］
接着層は、図１における第１の積層体２０と第２の積層体２８とを接着するための層であり、反射層１６と半透明反射層２６との間に位置する。
接着層を構成する材料としては、放射線硬化型接着剤が好ましく、中でもディスクの反りを防止するため、硬化収縮率の小さいものが好ましい。また、本発明においては第１の積層体及び／又は第２の積層体に、放射線に対して一定以上の透過率を有する半透明反射層を用いているため、即効性であるラジカル重合型の放射線硬化接着剤を用いることができる。該放射線硬化接着剤は、紫外線、電子ビーム、Ｘ線、γ線、赤外線等の電磁波によって硬化する樹脂であり、放射線としては、中でも、紫外線、電子ビームが好ましい。このような放射線硬化性樹脂として、ラジカル重合型の紫外線硬化樹脂としては、例えば、大日本インキ化学工業（株）製、ＳＤ６４０、ＳＤ６６１、ソニーケミカル（株）製ＳＫ６１００、ＳＫ６３００、ＳＫ６４００を挙げることができる。また、接着層の厚さは、弾力性を持たせるため、１〜１００μｍの範囲が好ましく、５〜６０μｍの範囲がより好ましく、２０〜５５μｍの範囲が特に好ましい。
【００３９】
紫外線硬化樹脂で接着する場合、半透明反射層を有する側からだけでなく、その反対側からも紫外線を照射してもよい。僅かながらも反射層から紫外線が透過する場合があること、及び両面の温度差を緩和して反りを生じにくくする作用があるからである。
【００４０】
［画像記録層］
本発明の光ディスクは、前述のように、情報記録層とは反対側の面に画像記録層を有する。画像記録層には、文字、図形、絵柄など、ユーザーが所望する可視画像（可視情報）が記録される。可視画像としては、例えば、ディスクのタイトル、内容情報、内容のサムネール、関連した絵柄、デザイン的な絵柄、著作権情報、記録日時、記録方法、記録フォーマット、バーコード等が挙げられる。
【００４１】
画像記録層に記録される可視画像とは、視覚的に認識可能な画像を意味し、文字（列）、絵柄、図形などあらゆる視認可能な情報を含む。また、文字情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店または販売者情報、使用セット番号情報、地域指定情報、言語指定情報、用途指定情報、製品使用者情報、使用番号情報等が挙げられる。
【００４２】
画像記録層は、レーザー光の照射により、文字、画像、絵柄などの画像情報を視認可能に記録できればよく、その構成材料としては、既述の情報記録層において説明した色素を好適に用いることができる。
【００４３】
また、本発明の光ディスクにおいては、既述の情報記録層の構成成分（色素又は相変化記録材料）と画像記録層の構成成分とを同じとしても異ならせてもよいが、情報記録層と画像記録層とでそれぞれ要求される特性が相違するため、構成成分は異ならせることが好ましい。具体的には、情報記録層の構成成分は記録・再生特性に優れるものとし、画像記録層の構成成分は記録画像のコントラストが高くなるものとすることが好ましい。特に、色素を用いる場合、画像記録層には、記録画像のコントラスト向上の観点から、既述の色素の中でも特に、シアニン色素、フタロシアニン色素、アゾ色素、アゾ金属錯体、オキソノール色素を用いることが好ましい。
【００４４】
また、ロイコ系の染料も使用することができる。具体的には、クリスタルバイオレットラクトン；３，３−ビス（１−エチル２−メチルインドール−３−イル）フタリド、３−（４−ジエチルアミノ−２−エトキシフェニル）−３−（１−エチル２−メチルインドール−３−イル）−４−アザフタリド等のフタリド化合物；３−シクロヘキシルメチルアミノ−６−メチル−７−アニリノフルオラン、２−（２−クロロアニリノ）−６−ジブチルアミノフルオラン、３−ジエチルアミノ−６−メチル−７−アニリノフルオラン、３−ジエチルアミノ−６−メチル−７−キシリジノフルオラン、２−（２−クロロアニリノ）−６−ジエチルアミノフルオラン、２−アニリノ−３−メチル−６（Ｎ−エチルイソペンチルアミノ）フルオラン、３−ジエチルアミノ−６−クロロ−７−アニリノフルオラン、３−ベンジルエチルアミノ−６−メチル−７−アニリノフルオラン、３−メチルプロピルアミノ−６−メチル−７−アニリノフルオランなどのフルオラン化合物；等が好ましい。
【００４５】
画像記録層は、前述の色素を溶剤に溶解して塗布液を調製し、該塗布液を塗布することによって形成することができる。溶剤としては既述の情報記録層の塗布液の調製に使用する溶剤と同じ溶剤を使用することができる。その他の添加剤、塗布方法などは、既述の記録層と同様である。
【００４６】
画像記録層の画像記録領域に形成するトラッキング用の溝のピッチは、記録レーザーの強度分布の観点から、０．３〜２００μｍとすることが好ましく、０．６〜１００μｍとすることがより好ましく、１．５〜５０μｍとすることがさらに好ましい。
【００４７】
画像記録層の層厚としては、０．０１〜２００μｍとすることが好ましく、０．０５〜２０μｍとすることがより好ましく、０．１〜５μｍとすることがさらに好ましい。
【００４８】
以下に、他の構成で採用される保護層について説明する。
（保護層）
反射層や情報記録層などを物理的および化学的に保護する目的で保護層が設けられることある。
【００４９】
保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。
【００５０】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、更に帯電防止剤、酸化防止剤、ＵＶ吸収剤等の各種添加剤を目的に応じて添加してもよい。保護層の層厚は一般には０．１μｍ〜１ｍｍの範囲にある。
【００５１】
また、本発明の光ディスクは、第１の基板にレーザー光により再生可能な情報が記録された記録部（ピット）を有する、いわゆる再生専用型の光ディスクに適用することができるのは既述の通りである。
【００５２】
［画像記録方法］
本発明の光ディスクの画像記録層への画像記録は、本発明の光ディスクと、少なくとも該光ディスクの画像記録層への画像情報の記録が可能な記録装置とを用いて行う。
以下、先ず、本発明の光ディスクへの記録に用いられる記録装置について説明する。
【００５３】
（記録装置）
本発明の光ディスクにおいて、画像記録層への画像の記録、及び情報記録層への光情報の記録は、例えば、両層への記録機能を有する１つの光ディスクドライブ（記録装置）で行うことができる。このように１つの光ディスクドライブを使用する場合、画像記録層及び情報記録層のいずれか一方の層への記録を行った後、裏返して他方の層に記録を行うことができる。画像記録層への可視画像の記録をする機能を有する光ディスクドライブとしては、例えば、特開２００３−２０３３４８号公報、特開２００３−２４２７５０号公報等に記載されている。
【００５４】
記録装置は、レーザー光を出射するレーザーピックアップと、光ディスクを回転させる回転機構とを少なくとも有し、符号記録層への記録再生は、回転させた状態の光ディスクの符号記録層に向けてレーザーピックアップからレーザー光を照射して行う。このような記録装置の構成自体は周知である。
また、画像記録層への可視情報の記録に際し、記録装置は、前記光ディスクと前記レーザーピックアップとを、光ディスクの面に沿って相対移動させ、該相対移動に同期してレーザー光を、画像形成しようとする文字、絵等の画像データに応じて変調して可視情報記録層に向けて照射して可視情報を記録する。このような構成は、例えば、特開２００２−２０３３２１号公報等に記載されている。
【００５５】
次いで、情報記録層への情報（デジタル情報）の記録について説明する。情報記録層が色素型の場合、まず、未記録の前述の光ディスクを所定の記録線速度にて回転させながら、レーザーピックアップからレーザー光を照射する。この照射光により、情報記録層の色素がその光を吸収して局所的に温度上昇し、所望のピットが生成してその光学特性が変わることにより情報が記録される。
【００５６】
レーザー光の記録波形は、１つのピットの形成する際には、パルス列でも１パルスでもかまわない。実際に記録しようとする長さ（ピットの長さ）に対する割合が重要である。
レーザー光のパルス幅としては、実際に記録しようとする長さに対して２０〜９５％の範囲が好ましく、３０〜９０％の範囲がより好ましく、３５〜８５％の範囲が更に好ましい。ここで、記録波形がパルス列の場合には、その和が上記の範囲にあることを指す。
【００５７】
レーザー光のパワーとしては、記録線速度によって異なるが、記録線速度が３．５ｍ／ｓの場合、１〜１００ｍＷの範囲が好ましく、３〜５０ｍＷの範囲がより好ましく、５〜２０ｍＷの範囲が更に好ましい。また、記録線速度が２倍になった場合には、レーザー光のパワーの好ましい範囲は、それぞれ２1/2倍となる。
【００５８】
また、記録密度を高めるために、ピックアップに使用される対物レンズのＮＡは０．５５以上が好ましく、０．６０以上がより好ましい。
【００５９】
本発明においては、記録光として３５０〜８５０ｎｍの範囲の発振波長を有する半導体レーザーを用いることができる。
【００６０】
一方、情報記録層が相変化型の場合について説明する。相変化型の場合は、前述の材質から構成され、レーザー光の照射によって結晶相と非晶相との相変化を繰り返すことができる。
情報記録時は、集中したレーザー光パルスを短時間照射し、相変化記録層を部分的に溶融する。溶融した部分は熱拡散により急冷され、固化し、非晶状態の記録マークが形成される。また、消去時には、記録マーク部分にレーザー光を照射し、情報記録層の融点以下、結晶化温度以上の温度に加熱し、かつ除冷することによって、非晶状態の記録マークを結晶化し、もとの未記録状態に戻す。
【実施例】
【００６１】
次に、実施例により本発明をさらに詳細に説明するが、本発明は以下の実施例に限定されるものではない。
【００６２】
［実施例１］
（光ディスクの作製）
本実施例は、２枚のディスク（第１の積層体及び第２の積層体）を貼り合わせてなるＤＶＤ−Ｒ型の光ディスクである。当該光ディスクは、以下のようにして作製した。
【００６３】
まず、射出成形にて、ポリカーボネート樹脂から、スパイラル状（螺旋状）のグルーブ（深さ：１３０ｎｍ、幅３００ｎｍ、トラックピッチ：０．７４μｍ）を有する厚さ０．６ｍｍ、直径１２０ｍｍの基板を成形した。下記色素（１）１．５ｇを２，２，３，３−テトラフルオロ−１−プロパノール１００ｍｌに溶解して塗布液（１）を調製し、この塗布液（１）をスピンコート法により上記基板のグルーブが形成された面上に塗布し、情報記録層を形成した。
【００６４】
【化１】
2006107670.tif 000003
【００６５】
この情報記録層上に、Ａｇ：９８．１質量部、Ｐｄ：０．９質量部、Ｃｕ：１．０質量部からなるターゲット（ＡＰＣ）を用いて、スパッタリング法により第１の反射層を１２０ｎｍの厚みで成膜した。投入電力は２ｋＷ、Ａｒ流量は５ｓｃｃｍであった。以上の工程により、第１の積層体を作製した。
【００６６】
次に、画像記録層を形成するため、前記色素（１）１．０ｇと下記色素（２）０．５ｇとを、２，２，３，３−テトラフルオロ−１−プロパノール１００ｍｌに溶解した塗布液（２）を調製し、この塗布液（２）をスパイラル状（螺旋状）のトラッキング用の溝（深さ：１４０ｎｍ、幅３００ｎｍ、ピッチ：０．７４μｍ）を有する厚さ０．６ｍｍ、直径１２０ｍｍの基板上にスピンコートにて形成した。次に、画像記録層上にＡｇ−Ｎｄ０．７ａｔ％−Ｃｕ０．９ａｔ％合金（（株）神戸製鋼所製）をスパッタして層厚３０ｎｍの半透明反射層（第２の反射層）を形成した。投入電力は２ｋＷ、Ａｒ流量は５ｓｃｃｍであった。以上の工程により、第２の積層体を作製した。
【００６７】
【化２】
2006107670.tif 000004
【００６８】
次いで、前記第１の積層体と前記第２の積層体とを貼り合せて、１枚の光ディスクとして完成させるため、次のような工程を経た。まず、第１の積層体の反射層と第２の積層体の半透明反射層上に、放射線硬化型接着剤としてラジカル重合型の紫外線硬化樹脂（ソニーケミカル社製ＳＫ６４００）をスピンコートにより内周部に低速回転で塗布した。次に、第１の積層体と第２の積層体とを第１の積層体の第１の反射層側と、前記第２の積層体の半透明反射層側とが対向するように貼り合わせ、高速回転させながら、メタルハライドランプを使用し紫外線を第２の積層体側から照射して紫外線硬化樹脂を硬化させることにより、第１の積層体と第２の積層体とを貼り合わせて実施例１の光ディスクを作製した。
【００６９】
［実施例２］
第１の積層体の第１の反射層の層厚を３０ｎｍとして半透明反射層とし、第２の積層体の第２の反射層の層厚を１２０ｎｍとしたこと、及び第１の積層体と前記第２の積層体との貼り合せに際し、紫外線の照射方向を第１の積層体側からとしたこと以外は実施例１と同様にして実施例２の光ディスクを作製した。
【００７０】
[参考例]
本参考例は、２枚のディスクを貼り合わせてなるＤＶＤ−Ｒ型の光ディスクである。以下に、該光ディスクの作製方法を説明する。
射出成形にて、ポリカーボネート樹脂から、スパイラル状（螺旋状）のグルーブ（深さ：１３０ｎｍ、幅３００ｎｍ、トラックピッチ：０．７４μｍ）を有する厚さ０．６ｍｍ、直径１２０ｍｍの基板を成形した。前記色素（１）１．５ｇを２，２，３，３−テトラフルオロ−１−プロパノール１００ｍｌに溶解して塗布液（１）を調製し、この塗布液（１）をスピンコート法により上記基板のグルーブが形成された面上に塗布し、情報記録層を形成した。次に、情報記録層上に銀をスパッタして膜厚１２０ｎｍの反射層を形成した後、紫外線硬化樹脂（ＳＤ３１８（大日本インキ化学工業（株）製）をスピンコート法により塗布した後、紫外線を照射して硬化し、層厚１０μｍの保護層を形成した。以上の工程により、第１のディスクを作製した。
【００７１】
次に、画像記録層を形成するため、前記色素（１）１．０ｇと前記色素（２）０．５ｇとを、２，２，３，３−テトラフルオロ−１−プロパノール１００ｍｌに溶解した塗布液（２）を調製し、この塗布液（２）をスパイラル状（螺旋状）のトラッキング用の溝（深さ：１４０ｎｍ、幅３００ｎｍ、ピッチ：０．７４μｍ）を有する厚さ０．６ｍｍ、直径１２０ｍｍの基板上にスピンコートにて形成した。次に、画像記録層上に銀をスパッタして膜厚１２０ｎｍの反射層を形成した後、紫外線硬化樹脂（ＳＤ３１８（大日本インキ化学工業（株）製）をスピンコート法により塗布した後、紫外線を照射して硬化し、層厚１０μｍの保護層を形成した。以上の工程により、第２の積層体を作製した。
【００７２】
次いで、前記第１の積層体と前記第２のディスクとを貼り合せて、１枚のディスクとして完成させるため、次のような工程を経た。まず、両方のディスクの保護層上に遅効性カチオン重合型接着剤（ソニーケミカル（株）社製、ＳＤＫ７０００）をスクリーン印刷によって印刷した。このとき、スクリーン印刷の印刷版のメッシュサイズは３００メッシュのものを使用した。次に、メタルハライドランプを使用し紫外線照射した直後、第１のディスクと第２のディスクとをそれぞれの保護層側から貼り合わせ、両面から押圧し５分間放置し、参考例１の光ディスクを作製した。
【００７３】
［評価］
作製した実施例１〜２及び参考例１の光ディスクに対し、以下の評価を行った。
（画像視認性評価）
・ＤＶＤ−Ｒ記録再生波長（６６０ｎｍ）での画像記録
実施例１〜２及び参考例１の光ディスクに対し、ＤＶＤ−Ｒの記録再生に用いられる波長６６０ｎｍの半導体レーザーを用い、線速度３．５ｍ／ｓ、実施例１の光ディスクは記録パワー３０ｍＷ、実施例２の光ディスクは同１５ｍＷの条件で、フォーカスをかけた状態で、画像記録層への記録を行った。次いで、記録した画像を目視にて官能評価し、参考例１の光ディスクと比較した。
【００７４】
（記録特性評価）
情報記録層への波長６６０ｎｍのレーザーで線速度３．５ｍ／ｓで記録するのに、実施例１の光ディスクでは記録パワー１５ｍＷで、実施例２の光ディスクでは同３０ｍＷでデータ記録を行い、ＰＩエラー５０個以下（規格は２８０個以下）の良好な記録再生を行うことができた。
【００７５】
上記評価結果から、画像形成層側に半透明反射層を設けた実施例１の光ディスクは、通常の反射層を設けた参考例１の光ディスクの画像記録層と比較しても遜色ない視認性の高い画像を形成することができたことが分かる。
また、同様に、情報記録層側に半透明反射層を設けた実施例２の光ディスクは、通常の反射層を設けた参考例１の光ディスクの情報記録層と比較しても遜色ない情報を記録することができたことが分かる。
【図面の簡単な説明】
【００７６】
【図１】本発明の光ディスクの層構成を示す部分断面図である。
【符号の説明】
【００７７】
１０  光ディスク
１２  第１の基板
１４  情報記録層
１６  第１の反射層
２０  第１の積層体
２２  第２の基板
２４  画像記録層
２６  第２の反射層（半透明反射層）
２８  第２の積層体
３０  接着層
【図１】
2006107670.tif 000005